(57)【要約】本発明は、ポリイソシアネート組成物、鎖延長剤、及びポリオール組成物を変換することによって得られる又は得られた熱可塑性ポリウレタンに関する。ここで、ポリオール組成物は、５００〜２０００ｇ／ｍｏｌの範囲の分子量Ｍｗを有しかつ少なくとも１種の芳香族ポリエステルブロック（Ｂ１）を有するポリオール（Ｐ１）を含む。熱可塑性ポリウレタン中のハードセグメント含有量は＜７５％である。本発明は、さらに、そのような熱可塑性ポリウレタンを含む成形体を製造する方法、及び本発明の方法によって得られる、又は得られた成形体に関する。【特許請求の範囲】
【請求項１】
少なくとも下記成分（ｉ）〜（ｉｉｉ）:
（ｉ）ポリイソシアネート組成物、
（ｉｉ）少なくとも１種の鎖延長剤、及び
（ｉｉｉ）少なくとも１種のポリオール組成物
を変換することによって得られる又は得られた熱可塑性ポリウレタンであって、
ポリオール組成物が、５００〜２０００ｇ／ｍｏｌの範囲の分子量Ｍｗを有しかつ少なくとも１種の芳香族ポリエステルブロック（Ｂ１）を有する、少なくとも１種のポリオール（Ｐ１）を含み、
熱可塑性ポリウレタン中のハードセグメント含有量が＜７５％である
ことを特徴とする熱可塑性ポリウレタン。
【請求項２】
前記ポリオール（Ｐ１）が、全ポリエステルポリオール（Ｐ１）に基づいて、２０質量％〜７０質量％の芳香族ポリエステルブロック（Ｂ１）を含む、請求項１に記載の熱可塑性ポリウレタン。
【請求項３】
前記芳香族ポリエステルブロック（Ｂ１）が、芳香族ジカルボン酸と脂肪族ジオールとのポリエステルである、請求項１又は２に記載の熱可塑性ポリウレタン。
【請求項４】
前記芳香族ポリエステルブロック（Ｂ１）がポリエチレンテレフタレートブロック又はポリブチレンテレフタレートブロックである、請求項１〜３のいずれか１項に記載の熱可塑性ポリウレタン。
【請求項５】
前記芳香族ポリエステルブロック（Ｂ１）がポリエチレンテレフタレートブロックである、請求項１〜４のいずれか１項に記載の熱可塑性ポリウレタン。
【請求項６】
前記ポリオール（Ｐ１）が７５０〜１５００ｇ／ｍｏｌの範囲の分子量Ｍｗを有する、請求項１〜５のいずれか１項に記載の熱可塑性ポリウレタン。
【請求項７】
（ｉｉ）に使用する鎖延長剤が分子量Ｍｗ＜２２０ｇ／ｍｏｌを有するジオールである、請求項１〜６のいずれか１項に記載の熱可塑性ポリウレタン。
【請求項８】
（ｉｉ）に使用する鎖延長剤及びポリオール組成物に存在するポリオール（Ｐ１）を４０：１〜１：１０のモル比で使用する、請求項１〜７のいずれか１項に記載の熱可塑性ポリウレタン。
【請求項９】
前記ポリオール組成物がポリエーテルオール、ポリエステルオール、ポリカーボネートアルコール及びハイブリッドポリオールからなる群から選択される更なるポリオールを含む、請求項１〜８のいずれか１項に記載の熱可塑性ポリウレタン。
【請求項１０】
前記ポリイソシアネートが脂肪族又は芳香族ジイソシアネートである、請求項１〜９のいずれか１項に記載の熱可塑性ポリウレタン。
【請求項１１】
前記熱可塑性ポリウレタン中のハードセグメント含有量が１０％〜７５％の範囲である、請求項１〜１０のいずれか１項に記載の熱可塑性ポリウレタン。
【請求項１２】
成形体（ＳＣ）を製造する方法であって、下記の工程：
（ａ）
（ｉ）少なくとも１種のポリイソシアネート組成物、
（ｉｉ）少なくとも１種の鎖延長剤、及び
（ｉｉｉ）少なくとも１種のポリオール組成物
の組成物を含む熱可塑性ポリウレタンを製造する工程であって、
ポリオール組成物が、５００〜２０００ｇ／ｍｏｌの範囲の分子量Ｍｗを有しかつ少なくとも１種の芳香族ポリエステルブロック（Ｂ１）を有する、少なくとも１種のポリオール（Ｐ１）を含み、
熱可塑性ポリウレタン中のハードセグメント含有量が＜７５％である工程；
（ｂ）熱可塑性ポリウレタンから成形体（ＳＣ）を製造する工程
を含むことを特徴とする方法。
【請求項１３】
成形体（ＳＣ）を、工程（ｂ）で、押出成形、射出成形又は焼結法によって又は溶液から製造する、請求項１２に記載の方法。
【請求項１４】
請求項１２及び１３のいずれか１項に記載の方法により得られる又は得られた成形体。
【請求項１５】
前記成形体が、消費者物品であり、例えば、歯ブラシ、かみそり、家庭用品用ハウジング、ディスプレイ、コンピュータ又は電話の部品、プラグ、自動車内装部品、履物部品、例えば安全靴用つま先などの用途のための消費者物品である、請求項１４に記載の成形体。
【発明の詳細な説明】
【技術分野】
【０００１】
本発明は、ポリイソシアネート組成物、鎖延長剤、及びポリオール組成物を変換することによって得られる又は得られた熱可塑性ポリウレタンであって、ここでポリオール組成物が、５００〜２０００ｇ／ｍｏｌの範囲の分子量Ｍｗを有しかつ少なくとも１種の芳香族ポリエステルブロック（Ｂ１）を有するポリオール（Ｐ１）を含み、熱可塑性ポリウレタン中のハードセグメント含有量が＜７５％である、熱可塑性ポリウレタンに関する。本発明は、さらに、そのような熱可塑性ポリウレタンを含む成形体を製造する方法、及び本発明の方法によって得られる又は得られた成形体に関する。
【背景技術】
【０００２】
様々な用途のための熱可塑性ポリウレタンが、概ね、従来技術から知られている。供給原料を変えることにより、異なる側面での特性を得ることが可能である。
【０００３】
ＵＳ５５７４０９２には、ジイソシアネートと、芳香族ジオールを含む鎖延長剤混合物とをベースとするハードセグメントを含む、少なくとも５０℃のＴｇを有する硬質熱可塑性ポリウレタンが開示されている。実施例によれば、１７０％未満の破断点伸びを有する非常に脆い材料が得られている。
【０００４】
ＵＳ５６２７２５４には、ブタンジオール（ＢＤＯ）の単位及びＨＯ−（ＣＨ２ＣＨ２Ｏ）ｎ−Ｈ型（ｎは２〜６の整数である）のポリエチレングリコール（ＰＥＧ）の単位を含む硬質熱可塑性ポリウレタンが開示されている。これらの材料は脆くて加工が難しいという欠点を有している。
【０００５】
ＷＯ２０１５／０６３０６２Ａ１は、少なくとも１種の脂肪族ポリイソシアネート、少なくとも１種の鎖延長剤及び少なくとも１種のポリオール組成物を反応させることによって得られる、又は得られた熱可塑性ポリウレタンに関する。ここで、ポリオール組成物は、ポリエーテルオールからなる群から選択されるポリオールと、分子量Ｍｗ＞３１５ｇ／ｍｏｌを有するビスフェノールＡ誘導体及び分子量Ｍｗ＞３１５ｇ／ｍｏｌを有するビスフェノールＳ誘導体からなる群から選択される少なくとも１種のビスフェノール誘導体とを含むものであり、ここで、ビスフェノール誘導体のＯＨ基（複数）のうちの少なくとも１つはアルコキシル化されたものである。また、当該文献は、当該熱可塑性ポリウレタンを製造する方法、並びに当該発明の熱可塑性ポリウレタンを押出製品、フィルム及び成形体の製造に使用する方法に関する。そのような脂肪族ＴＰＵは、硬度＞７０ショアＤを有するが、弾性率が低く、また破断点伸びも全く不十分である。さらに不利益なことは、毒物学的観点から幾らか懸念のあるビスフェノールＡを使用することである。
【０００６】
典型的には、硬質熱可塑性ポリウレタンは、７５％以上の硬質セグメント含有量を有し、イソシアネートと鎖延長剤、例えばヘキサン−１，６−ジオール又はシクロヘキサン−１，４−ジメタノールとの反応により得られる。これらの材料は、高い硬度及び高い寸法安定性を有するが、非常に脆く、２００％未満又はさらには１００％未満の破断点伸びしか有しない。
【０００７】
しかしながら、多くの用途では、高い硬度、すなわち、特に、室温で硬度＞７５ショアＤ及び弾性率＞２０００ＭＰａを有するだけでなく、３００％を超える良好な破断点伸びをも有する材料を必要とする。
【先行技術文献】
【特許文献】
【０００８】
【特許文献１】ＵＳ５５７４０９２
【特許文献２】ＵＳ５６２７２５４
【特許文献３】ＷＯ２０１５／０６３０６２Ａ１
【発明の概要】
【発明が解決しようとする課題】
【０００９】
先行技術から進展して、第一に、透明であり、高硬度及び高弾性率を有し、第二に、非常に良好な破断点伸びを有する熱可塑性ポリウレタンを提供することが本発明の目的であった。本発明の更なる目的は、第一に、透明で、高硬度及び高弾性率を有し、第二に、非常に良好な破断点伸びを有する熱可塑性ポリウレタンであって、ワンショット法で、簡単かつ安価な方法で製造可能な熱可塑性ポリウレタンを提供することであった。
【課題を解決するための手段】
【００１０】
この目的は、本発明によれば、少なくとも成分（ｉ）〜（ｉｉｉ）：
（ｉ）ポリイソシアネート組成物、
（ｉｉ）少なくとも１種の鎖延長剤、及び
（ｉｉｉ）少なくとも１種のポリオール組成物
を変換することによって得られる又は得られた熱可塑性ポリウレタンであって、
ポリオール組成物が、５００〜２０００ｇ／ｍｏｌの範囲の分子量Ｍｗを有しかつ少なくとも１種の芳香族ポリエステルブロック（Ｂ１）を有する、少なくとも１種のポリオール（Ｐ１）を含み、
熱可塑性ポリウレタン中のハードセグメント含有量が＜７５％である、
熱可塑性ポリウレタンによって達成することができる。
【発明を実施するための形態】
【００１１】
本発明によれば、ポリオール（Ｐ１）は、５００〜２０００ｇ／ｍｏｌの範囲の分子量Ｍｗを有する。また、ポリオール（Ｐ１）は芳香族ポリエステルブロック（Ｂ１）を有する。これは、本発明との関連において、芳香族ポリエステルブロック（Ｂ１）は、芳香族ジカルボン酸と脂肪族ジオールとのポリエステル又は脂肪族ジカルボン酸と芳香族ジオールとのポリマーであり得ることを意味するものと理解される。本発明との関連における芳香族ポリエステルブロック（Ｂ１）は、芳香族ジカルボン酸と脂肪族ジオールとのポリエステルであることが好ましい。ここで適切な芳香族ジカルボン酸は、例えばテレフタル酸、イソフタル酸又はフタル酸であり、好ましいのはテレフタル酸である。したがって、本発明との関連において適切なポリオール（Ｐ１）は、例えば、少なくとも１つのポリエチレンテレフタレートブロック又は少なくとも１つのポリブチレンテレフタレートブロックを有するものであり、芳香族系中の繰り返し単位の数は連続して（in series）少なくとも２である。芳香族ポリエステルブロック（Ｂ１）は、芳香族系の繰り返し単位の十分なブロック長を確実にするために、ポリオールへの更なる変換の前に別の工程で調製することが好ましい。
【００１２】
本発明によれば、熱可塑性ポリウレタンは、特にコンパクト（緻密：compact）熱可塑性ポリウレタンであることができる。したがって、更なる実施形態では、本発明は、熱可塑性ポリウレタンがコンパクト熱可塑性ポリウレタンである上記のような熱可塑性ポリウレタンに関する。
【００１３】
したがって、更なる実施形態においては、本発明は、芳香族ポリエステルブロック（Ｂ１）が芳香族ジカルボン酸と脂肪族ジオールとのポリエステルである、上述のような熱可塑性ポリウレタンに関する。また、更なる実施形態では、本発明は、芳香族ポリエステルブロック（Ｂ１）がポリエチレンテレフタレートブロック又はポリブチレンテレフタレートブロックである、上記のような熱可塑性ポリウレタンに関する。また、更なる実施形態では、本発明は、芳香族ポリエステルブロック（Ｂ１）がポリエチレンテレフタレートブロックである、上記のような熱可塑性ポリウレタンに関する。
【００１４】
本発明によれば、熱可塑性ポリウレタンは、＜７５％のハードセグメント含有量を有する。ここでのハードセグメント含有量は、イソシアネートと鎖延長剤によって形成される熱可塑性ポリウレタンの割合である。本発明との関連では、ハードセグメント含有量はＷＯ２００７／１１８８２７Ａ１に開示された式によって決定され、１．０の値は１００％に対応し、＜７５％のハードセグメント含有量はＷＯ２００７／１１８８２７Ａ１で特定された式により＜０．７５の値に対応することを意味する。
【００１５】
驚くべきことに、５００〜２０００ｇ／ｍｏｌの範囲内の分子量Ｍｗを有し、かつ、少なくとも１種の芳香族ポリエステルブロック（Ｂ１）を有するポリオール（Ｐ１）を使用することにより、透明で、硬度が高く、同時に脆くない、＜７５％のハードセグメント含有量を有する熱可塑性ポリウレタンが得られる。したがって、本発明の熱可塑性ポリウレタンは、＞７５ショアＤの硬度、室温で＞２０００ＭＰａの弾性率、及び＞３００％の破断点伸びを有する。
【００１６】
本発明との関連では、適切なポリオール（Ｐ１）としては、ポリブチレンテレフタレート（ＰＢＴ）又はポリエチレンテレフタレート（ＰＥＴ）のような芳香族ポリエステルをベースとするものが特に適している。ポリオール（Ｐ１）は、芳香族ポリエステルをジカルボン酸及びジオールと反応させて混合芳香族／脂肪族ポリエステルジオールを得ることによって調製することが好ましい。例えば、本発明に関しては、固体又は液体の形態の芳香族ポリエステルをジカルボン酸及びジオールと反応させることが可能である。本発明によれば、使用する芳香族ポリエステルは、典型的には、ポリオール（Ｐ１）中に存在するブロック（Ｂ１）よりも大きい分子量を有する。
【００１７】
本発明に従って適切なポリエステルポリオール（Ｐ１）は、典型的には２０質量％〜７０質量％、好ましくは３０質量％〜６０質量％、より好ましくは３５質量％〜５５質量％、さらに好ましくは４０質量％〜５０質量％の芳香族ポリエステルブロック（Ｂ１）を含む（各場合、全ポリエステルポリオール（Ｐ１）に基づく）。更なる実施形態では、本発明は、したがって、ポリオール（Ｐ１）が全ポリエステルポリオール（Ｐ１）に基づいて２０質量％〜７０質量％の芳香族ポリエステルブロック（Ｂ１）を含む、上記のような熱可塑性ポリウレタンに関する。
【００１８】
本発明によれば、ポリオール（Ｐ１）は、５００〜２０００ｇ／ｍｏｌの範囲、好ましくは７５０〜１５００ｇ／ｍｏｌの範囲、より好ましくは９００〜１２００ｇ／ｍｏｌの範囲、最も好ましくは９５０〜１０５０ｇ／ｍｏｌの範囲の分子量Ｍｗを有する。更なる実施形態において、本発明は、したがって、ポリオール（Ｐ１）が７５０〜１５００ｇ／ｍｏｌの範囲の分子量Ｍｗを有する、上記のような熱可塑性ポリウレタンに関する。
【００１９】
分子量（Ｍｗ）は以下の式を用いて計算される（ここでｚはポリエステルポリオールの官能価であり、ｚ＝２である）。
ＭＷ＝１０００ｍｇ／ｇ・［ｚ・５６．１０６ｇ／ｍｏｌ）／（ＯＨＮ［ｍｇ／ｇ］）］
【００２０】
ポリオール（Ｐ１）の製造においては、ポリブチレンテレフタレート（ＰＢＴ）又はポリエチレンテレフタレート（ＰＥＴ）のような芳香族ポリエステルを使用することが好ましい。ポリエチレンテレフタレートは、重縮合によって製造できる熱可塑性ポリマーである。ＰＥＴの品質、及び靭性又は耐久性などのその物理的特性は、鎖長に左右される。古いＰＥＴ合成法は、テレフタル酸ジメチルとエチレングリコールとのエステル交換に基づいている。今日では、ＰＥＴはテレフタル酸とエチレングリコールとの直接エステル化によって、ほぼ例外なく合成されている。同様に、テレフタル酸をブタン−１，４−ジオールと反応させてポリブチレンテレフタレート（ＰＢＴ）を得ることもできる。これと同様な熱可塑性ポリマーは、ＣＲＡＳＴＩＮ（登録商標）（ＤｕＰｏｎｔ）、ＰＯＣＡＮ（登録商標）（Ｌａｎｘｅｓｓ）、ＵＬＴＲＡＤＵＲ（登録商標）（ＢＡＳＦ）又はＥＮＤＵＲＡＮ（登録商標）及びＶＥＳＴＯＤＵＲ（登録商標）（ＳＡＢＩＣ  ＩＰ）などの商品名で入手可能である。その熱可塑性ポリマーの化学的及び物理的／技術的特性は、ＰＥＴの特性にほぼ対応している。  
【００２１】
本発明によれば、リサイクルプロセスから得られるポリブチレンテレフタレート（ＰＢＴ）又はポリエチレンテレフタレート（ＰＥＴ）のような芳香族ポリエステルを使用することも、また可能である。例えば、ポリエチレンテレフタレートは、プラスチックリサイクルプロセスから得られるフレークの形態で使用することができる。この種の材料は典型的には約１２０００ｇ／ｍｏｌの分子量を有する。
【００２２】
本発明によれば、より高い分子量を有するポリブチレンテレフタレート又はポリエチレンテレフタレートなどの芳香族ポリエステル類とジオールとを使用しエステル交換により、適切なポリオール（Ｐ１）を得ることもできる。適切な反応条件はそれ自体当業者に知られている。
【００２３】
さらに、ポリオール（Ｐ１）の製造には、２〜１０個の炭素原子を有するジオール、例えばエタンジオール、プロパンジオール、ブタンジオール、ペンタンジオール、ヘキサンジオール又はジ−もしくはトリエチレングリコール、特にブタン−１，４−ジオール又はそれらの混合物が使用される。短（short）ポリエーテルジオール、例えばＰＴＨＦ２５０若しくはＰＴＨＦ６５０、又は短鎖ポリプロピレングリコール、例えばＰＰＧ５００も使用することができる。使用するジカルボン酸としては、例えば、４〜１２個の炭素原子を有する直鎖状又は分枝鎖状二酸又はそれらの混合物とすることができる。アジピン酸、コハク酸、グルタル酸又はセバシン酸又は前記酸の混合物が使用することが好ましい。本発明に関してはアジピン酸が特に好ましい。本発明によれば、ポリオール（Ｐ１）の製造に、原料として更なるポリエステルジオール、例えばブタンジオールアジペート又はエチレンアジペートを使用することも可能である。
【００２４】
本発明との関連では、熱可塑性ポリウレタンの製造に、少なくとも１種の鎖延長剤及び上記のようなポリオール組成物を使用することが必須である。
【００２５】
本発明によれば、１種の鎖延長剤を使用することも可能であるが、異なる鎖延長剤の混合物を使用することも可能である。
【００２６】
本発明に関して使用される鎖延長剤としては、例えば、ヒドロキシル基又はアミノ基を有する、特に２個のヒドロキシル基又はアミノ基を有する化合物とすることができる。しかしながら、本発明によれば、異なる化合物の混合物を鎖延長剤として使用することも可能である。その場合、本発明によれば、その混合物の平均官能価は２である。
【００２７】
本発明によれば、鎖延長剤として、ヒドロキシル基を有する化合物、特にジオールを使用することが好ましい。５０ｇ／ｍｏｌ〜２２０ｇ／ｍｏｌの分子量を有する、脂肪族、芳香脂肪族、芳香族及び／又は脂環式ジオールを使用することが好ましい。アルキレン基中に２〜１０個の炭素原子を有するアルカンジオール、特にジ−、トリ−、テトラ−、ペンタ−、ヘキサ−、ヘプタ−、オクタ−、ノナ−及び／又はデカアルキレングリコールが好ましい。本発明では、１，２−エチレングリコール、プロパン−１，３−ジオール、ブタン−１，４−ジオール、ヘキサン−１，６−ジオールが特に好ましい。ヒドロキシキノン（ビス（２−ヒドロキシエチル））エーテルのような芳香族化合物を使用することも可能である。
【００２８】
本発明によれば、アミノ基を有する化合物、例えばジアミンを使用することも可能である。また、ジオールとジアミンの混合物を使用することも同様に可能である。
【００２９】
鎖延長剤としては、分子量Ｍｗ＜２２０ｇ／ｍｏｌを有するジオールが好ましい。本発明によれば、分子量Ｍｗ＜２２０ｇ／ｍｏｌを有する１種のジオールのみを透明熱可塑性ポリウレタンの製造に使用することが可能である。
【００３０】
更なる実施形態では、鎖延長剤として２種以上のジオールが使用される。したがって、鎖延長剤の混合物（この場合、少なくとも１種のジオールが分子量Ｍｗ＜２２０ｇ／ｍｏｌを有する）を使用することも可能である。２種以上の鎖延長剤を使用する場合、第二の鎖延長剤又はそれ以降の更なる鎖延長剤は≧２２０ｇ／ｍｏｌの分子量を有することができる。
【００３１】
更なる実施形態では、鎖延長剤はブタン−１，４−ジオール及びヘキサン−１，６−ジオールからなる群から選択される。
【００３２】
更なる実施形態では、本発明は、したがって、（ｉｉ）で使用する鎖延長剤が分子量Ｍｗ＜２２０ｇ／ｍｏｌを有するジオールである、上記のような熱可塑性ポリウレタンに関する。
【００３３】
鎖延長剤、特に分子量Ｍｗ＜２２０ｇ／ｍｏｌを有するジオールは、ポリオール（Ｐ１）に対して４０：１〜１：１０の範囲のモル比で使用するのが好ましい。鎖延長剤とポリオール（Ｐ１）とは、２０：１〜１：９の範囲、さらに好ましくは１０：１〜１：８の範囲、例えば５：１〜１：５の範囲、又は４：１〜１：４の範囲、さらに好ましくは３：１〜１：２の範囲のモル比で使用することが好ましい。
【００３４】
更なる実施形態では、本発明は、したがって、（ｉｉ）で使用する鎖延長剤とポリオール組成物中に存在するポリオール（Ｐ１）とを４０：１〜１：１０のモル比で使用する、上述のような熱可塑性ポリウレタンに関する。
【００３５】
本発明によれば、ポリオール組成物は、更なるポリオール、及び前記少なくとも１種のポリオール（Ｐ１）を含むことができる。したがって、本発明との関連において、少なくとも１種の鎖延長剤、及び上記少なくとも１種のポリオール（Ｐ１）及び少なくとも１種の更なるポリオールを含むポリオール組成物を使用することも可能である。
【００３６】
別の実施形態では、本発明は、ポリオール組成物が、ポリエーテルオール、ポリエステルオール、ポリカプロラクトンアルコール及びハイブリッドポリオールからなる群から選択される更なるポリオールを含む、上記のような熱可塑性ポリウレタンを提供する。
【００３７】
使用されるイソシアネートに対して反応性を示す水素原子を有する高分子量化合物は、イソシアネートに対して反応性の化合物を有する一般に知られているポリオールであってもよい。
【００３８】
ポリオールは、原則として当業者に知られており、例えば、「Ｋｕｎｓｔｓｔｏｆｆｈａｎｄｂｕｃｈ［プラスチックハンドブック］、第７巻、ポリウレタン」、Ｃａｒｌ  Ｈａｎｓｅｒ  Ｖｅｒｌａｇ、第３版、１９９３年、第３．１章に記載されている。ポリオールとしてポリエステルオール又はポリエーテルオールを使用することが特に好ましい。ポリエステルポリオールが特に好ましい。ポリカーボネートを使用することも同様に可能である。コポリマーも本発明との関連で使用することができる。本発明に従って使用できるポリオールの数平均分子量は、好ましくは０．５×１０３ｇ／ｍｏｌ〜８×１０３ｇ／ｍｏｌ、好ましくは０．６×１０３ｇ／ｍｏｌ〜５×１０３ｇ／ｍｏｌ、特に０．８×１０３ｇ／ｍｏｌ〜３×１０３ｇ／ｍｏｌである。
【００３９】
これらの物質は、１．８〜２．３、より好ましくは１．９〜２．２、特に２の、イソシアネートに関する平均官能価を有することが好ましい。
【００４０】
使用するポリエステルオールとしては、二酸及びジオールをベースとするポリエステルオールであることができる。使用するジオールは、２〜１０個の炭素原子を有するジオールが好ましく、例えばエタンジオール、プロパンジオール、ブタンジオール、ペンタンジオール、ヘキサンジオール又はジ−若しくはトリエチレングリコール、特にブタン−１，４−ジオール又はそれらの混合物がある。使用する二酸は、任意の既知の二酸であればよく、例えば４〜１２個の炭素原子を有する直鎖状又は分枝鎖状二酸又はそれらの混合物がある。二酸としてアジピン酸を使用することが好ましい。
【００４１】
好適なポリエーテルオールは、本発明によれば、ポリエチレングリコール、ポリプロピレングリコール、及びポリテトラヒドロフランである。
【００４２】
特に好適な実施形態において、ポリオールは、６００ｇ／ｍｏｌ〜２５００ｇ／ｍｏｌのＭｗ範囲の分子量を有するポリテトラヒドロフラン（ＰＴＨＦ）である。
【００４３】
本発明によれば、ＰＴＨＦと同様に、他の様々なポリエーテルも適しているが、ポリエステル、ブロックコポリマー及びハイブリッドポリオール、例えばポリ（エステル／アミド）もまた使用可能である。
【００４４】
使用するポリオールは１．８〜２．３、好ましくは１．９〜２．２、特に２の平均官能価を有することが好ましい。本発明に従って使用されるポリオールは、第一級ヒドロキシル基のみを有することが好ましい。
【００４５】
本発明によれば、ポリオールは、純粋な形態で又はそのポリオールと少なくとも１種の溶媒とを含む組成物の形態で使用することができる。適切な溶媒はそれ自体当業者に知られている。
【００４６】
追加のポリオールは、ポリオール（Ｐ１）に対して１０：１〜１：１０の範囲のモル比で使用するのが好ましい。さらに好適な実施形態では、更なるポリオールとポリオール（Ｐ１）とは、９：１〜１：９の範囲、さらに好ましくは５：１〜１：５の範囲のモル比で使用する。
【００４７】
本発明によれば、少なくとも１種のポリイソシアネートを使用する。本発明によれば、２種以上のポリイソシアネートの混合物を使用することも可能である。
【００４８】
本発明との関連で好適なポリイソシアネートは、ジイソシアネート、特に脂肪族又は芳香族ジイソシアネート、より好ましくは芳香族ジイソシアネートである。
【００４９】
更なる実施形態では、本発明は、したがって、ポリイソシアネートが脂肪族又は芳香族ジイソシアネートである、上記のような熱可塑性ポリウレタンに関する。
【００５０】
本発明によれば、熱可塑性ポリウレタン中のハードセグメント含有量が＜７５％、好ましくは＜７０％、さらに好ましくは＜５０％、より好ましくは＜４０％となるような比率で前記成分が変換される。したがって、熱可塑性ポリウレタン中のハードセグメント含有量は、好ましくは１０％〜７５％の範囲、好ましくは２０％〜７０％の範囲、さらに好ましくは２０％〜５０％の範囲、より好ましくは２０％〜４０％の範囲である。
【００５１】
さらに、本発明との関連では、使用するイソシアネート成分は、先行する反応工程で幾分かのＯＨ成分がイソシアネートと反応した予備反応プレポリマーであってもよい。これらのプレポリマーは、更なる工程、実際のポリマー反応で、残りのＯＨ成分と反応し、次いで熱可塑性ポリウレタンを形成する。プレポリマーを使用することで第二級アルコール基を有するＯＨ成分を使用することが可能となる。
【００５２】
使用できる脂肪族ジイソシアネートとしては、慣用の脂肪族及び／又は脂環式ジイソシアネート、例えばトリ−、テトラ−、ペンタ−、ヘキサ−、ヘプタ−及び／又はオクタメチレンジイソシアネート、２−メチルペンタメチレン１，５−ジイソシアネート、２−エチルテトラメチレン−１，４−ジイソシアネート、ヘキサメチレン−１，６−ジイソシアネート（ＨＤＩ）、ペンタメチレン−１，５−ジイソシアネート、ブチレン−１，４−ジイソシアネート、トリメチルヘキサメチレン−１，６−ジイソシアネート、１−イソシアナト−３，３，５−トリメチル−５−イソシアナトメチルシクロヘキサン（イソホロン）ジイソシアネート、ＩＰＤＩ）、１，４−及び／又は１，３−ビス（イソシアナトメチル）シクロヘキサン（ＨＸＤＩ）、シクロヘキサン−１，４−ジイソシアネート、１−メチルシクロヘキサン２，４−及び／又は２，６−ジイソシアネート、メチレンジシクロヘキシル４，４’−、２，４’−及び／又は２，２’−ジイソシアネート（Ｈ１２ＭＤＩ）などがある。
【００５３】
好適な脂肪族ポリイソシアネートは、ヘキサメチレン１，６−ジイソシアネート（ＨＤＩ）、１−イソシアナト−３，３，５−トリメチル−５−イソシアナトメチルシクロヘキサン及びメチレンジシクロヘキシル４，４’−、２，４’−及び／又は２，２’−ジイソシアネート（Ｈ１２ＭＤＩ）である。特に好適なものは、メチレンジシクロヘキシル４，４’−、２，４’−及び／又は２，２’−ジイソシアネート（Ｈ１２ＭＤＩ）及び１−イソシアナト−３，３，５−トリメチル−５−イソシアナトメチルシクロヘキサン又はそれらの混合物である。
【００５４】
更なる実施態様において、本発明は、したがって、ポリイソシアネートがメチレンジシクロヘキシル４，４’−、２，４’−及び／又は２，２’−ジイソシアネート（Ｈ１２ＭＤＩ）、ヘキサメチレンジイソシアネート（ＨＤＩ）及び１−イソシアナト−３，３，５−トリメチル−５−イソシアナトメチルシクロヘキサン（ＩＰＤＩ）又はそれらの混合物からなる群から選択される、上述の方法に関する。適切な芳香族ジイソシアネートは、特に、ジフェニルメタン２，２’−、２，４’−及び／又は４，４’−ジイソシアネート（ＭＤＩ）、ナフチレン１，５−ジイソシアネート（ＮＤＩ）、トリレン２，４−及び／又は２，６−ジイソシアネート（ＴＤＩ）、３，３’−ジメチル−４，４’−ジイソシアナトジフェニル（ＴＯＤＩ）、ｐ−フェニレンジイソシアネート（ＰＤＩ）、ジフェニルエタン４，４’−ジイソシアネート（ＥＤＩ）、ジフェニルメタンジイソシアネート、ジメチルジフェニル３，３’−ジイソシアネート、ジフェニルエタン１，２−ジイソシアネート及び／又はフェニレンジイソシアネートである。
【００５５】
好適な芳香族ジイソシアネートは、ジフェニルメタン２，２’−、２，４’−及び／又は４，４’−ジイソシアネート（ＭＤＩ）及びそれらの混合物である。
【００５６】
より官能性の高いイソシアネートの好適な具体例は、トリイソシアネート、例えばトリフェニルメタン４，４’，４’’−トリイソシアネート、及びまた上記のジイソシアネートのシアヌレート、及び水とのジイソシアネートの部分反応によって得られるオリゴマー、例えば上記ジイソシアネートのビウレット、及びまたセミブロック化ジイソシアネートと、平均で２個より多い、好ましくは３個以上のヒドロキシル基を有するポリオールとの反応を制御することによって得られるオリゴマーである。
【００５７】
更なる実施形態では、本発明は、ポリイソシアネートが脂肪族ジイソシアネートである、上記の方法に関する。
【００５８】
本発明によれば、ポリイソシアネートは、純粋な形態で、又はそのポリイソシアネートと少なくとも１種の溶媒とを含む組成物の形態で使用することができる。適切な溶媒は当業者に知られている。適切な具体例としては、酢酸エチル、メチルエチルケトン、テトラヒドロフラン及び炭化水素のような非反応性溶媒がある。
【００５９】
本発明によれば、少なくとも１種の脂肪族ポリイソシアネート、少なくとも１種の鎖延長剤、及び少なくとも１種のポリマー組成物の反応では、更なる原料、例えば触媒又は助剤及び添加剤を加えることが可能である。
【００６０】
適切な助剤及び添加剤は、それ自体当業者に知られている。具体例としては、例えば、表面活性物質、難燃剤、核形成剤、酸化安定剤、酸化防止剤、潤滑剤及び離型助剤、染料及び顔料、（加水分解、光、熱又は変色に対する）安定剤、無機及び／又は有機充填剤、補強剤、及び可塑剤がある。適切な助剤及び添加剤は、例えば、Ｋｕｎｓｔｓｔｏｆｆｈａｎｄｂｕｃｈ［プラスチックハンドブック］、第ＶＩＩ巻、Ｖｉｅｗｅｇ及びＨｏｅｃｈｔｌｅｎ発行、Ｃａｒｌ  Ｈａｎｓｅｒ  Ｖｅｒｌａｇ、Ｍｕｎｉｃｈ  １９６６（ｐ．１０３−１１３）に記載されている。
【００６１】
同様に、適切な触媒も原則的には従来技術から知られている。適切な触媒は、例えば、スズ、チタン、ジルコニウム、ハフニウム、ビスマス、亜鉛、アルミニウム及び鉄のオルガニル、例えばスズオルガニル化合物、好ましくはスズジアルキル、例えばスズ（ＩＩ）イソオクトエート、スズジオクトエート、ジメチルスズ、ジエチルスズ、又は脂肪族カルボン酸のスズオルガニル化合物、好ましくはスズジアセテート、スズジラウレート、ジブチルスズジアセテート、ジブチルスズジラウレート、チタネートエステル、ビスマス化合物、例えばビスマスアルキル化合物、好ましくはビスマスネオデカノエート又は類似物、又は鉄化合物、好ましくは鉄（ＩＩＩ）アセチルアセトネートからなる群から選択される有機金属化合物である。
【００６２】
好適な実施形態では、触媒としては、スズ化合物及びビスマス化合物、より好ましくはスズアルキル化合物又はビスマスアルキル化合物から選択される。スズ（ＩＩ）イソオクトエート及びビスマスネオデカノエートが特に適している。
【００６３】
触媒は、典型的には３ｐｐｍ〜２０００ｐｐｍ、好ましくは１０ｐｐｍ〜１０００ｐｐｍ、さらに好ましくは２０ｐｐｍ〜５００ｐｐｍ、最も好ましくは３０ｐｐｍ〜３００ｐｐｍの量で使用する。
【００６４】
更なる態様においては、本発明は、また、下記の工程：
（ａ）
（ｉ）少なくとも１種のポリイソシアネート組成物、
（ｉｉ）少なくとも１種の鎖延長剤、及び
（ｉｉｉ）少なくとも１種のポリオール組成物
の組成物を含む熱可塑性ポリウレタンを製造する工程、
ここで、
ポリオール組成物は、５００〜２０００ｇ／ｍｏｌの範囲の分子量Ｍｗを有しかつ少なくとも１種の芳香族ポリエステルブロック（Ｂ１）を有する少なくとも１種のポリオール（Ｐ１）を含み、
熱可塑性ポリウレタン中のハードセグメント含有量は＜７５％である；及び
（ｂ）熱可塑性ポリウレタンから成形体（ＳＣ）を製造する工程
を含む成形体（ＳＣ）を製造する方法に関する。
【００６５】
本発明に係る方法は、工程（ａ）及び（ｂ）を含む。最初に、工程（ａ）で、少なくとも１種のポリイソシアネート組成物、少なくとも１種の鎖延長剤及び少なくとも１種のポリオール組成物を反応させることによって熱可塑性ポリウレタンを調製する。本発明によれば、ここでポリオール組成物は、５００〜２０００ｇ／ｍｏｌの範囲の分子量Ｍｗを有し、かつ少なくとも１種の芳香族ポリエステルブロック（Ｂ１）を有する、少なくとも１種のポリオール（Ｐ１）を含む。
【００６６】
工程（ｂ）では、工程（ａ）で得られた熱可塑性ポリウレタンから成形体（ＳＣ）を製造する。本発明との関連において、成形体（ＳＣ）は、また、例えば箔（フォイル：foil）であることができる。本発明との関連では、成形体（ＳＣ）は、あらゆる通常の方法によって、例えば押出成形（extrusion）、射出成形又は焼結法によって、あるいは溶液から製造することができる。特に射出成形による成形体（ＳＣ）の製造が本発明との関連において好適である。
【００６７】
更なる実施形態では、本発明は、したがって、成形体（ＳＣ）が工程（ｂ）で押出成形、射出成形又は焼結法によって、又は溶液から製造する、上述の方法に関する。
【００６８】
工程（ａ）のプロセスは、原則として、それ自体既知の反応条件下で実施することができる。
【００６９】
好適な実施形態では、工程（ａ）のプロセスは、室温よりも高い温度で、さらに好ましくは５０℃〜２００℃の範囲内、より好ましくは５５℃〜１５０℃の範囲内、特に６０℃〜１２０℃の範囲で実施する。
【００７０】
本発明によれば、加熱は、当業者に知られている任意の適切な方法で行うことができ、好ましくは電気加熱、加熱油、加熱ポリマー流体又は水を介した加熱、誘導場、熱風又はＩＲ放射によって行うことができる。
【００７１】
得られた熱可塑性ポリウレタンは、本発明に従って加工して成形体（ＳＣ）を得る。本プロセスは、それに応じて工程（ａ）及び工程（ｂ）を含む。本発明によれば、本方法は更なる工程、例えば熱処理を含むことができる。
【００７２】
本発明の方法により、透明で、高い硬度を有し、同時に脆くない成形体（ＳＣ）が得られる。更なる態様において、本発明は、また、上記の方法によって得られる、又は得られた成形体に関する。
【００７３】
原則として、成形体（ＳＣ）は、例えば、フィルム及び他の成形体のような押出製品のような、想定可能な全ての形状の成形体であることができる。本発明によれば、成形体は、特に、消費者物品（consumer article）、例えば歯ブラシ、かみそり、家庭用品用ハウジング（housings）、ディスプレイ、コンピュータ又は電話部品、プラグ、自動車内装部品、履物部品、例えば安全靴用つま先（cap）などの用途のための消費者物品を含むことができる。
【００７４】
更なる実施形態では、本発明は、したがって、成形体が、消費者物品、例えば、歯ブラシ、かみそり、家庭用品用のハウジング、ディスプレイ、コンピュータ又は電話部品、プラグ、自動車内装部品、履物部品、例えば安全靴用つま先などの用途のための消費者物品である、上述のような成形体に関する。
【００７５】
本発明の更なる実施形態ついては、特許請求の範囲及び実施例から明らかである。上記に列挙され以下に説明される本発明に係る主題／方法／使用の特徴は、それぞれの場合に特定された組合せだけでなく、本発明の範囲から逸脱することなく他の組合せにおいても使用可能であることが理解されよう。例えば、好適な特徴と特に好適な特徴との組合せ、又はさらに特徴付けられていない特徴と特に好適な特徴との組合せなども、この組合せが明示的に言及されていなくても暗黙的に包含される。
【００７６】
以下、本発明の例示的な実施形態を説明するが、これらは本発明を限定するものではない。特に、本発明は、また、従属関係の参照、したがって以下に特定される組合せから生じる実施形態も包含する。より具体的には、下記の実施形態で、ある範囲について記載する場合、例えば、表現「実施形態１〜４のいずれかに記載の方法」は、この範囲内の実施形態の任意の組合せが当業者に明示的に開示されるように理解されるべきであって、当該表現は「実施形態１、２、３及び４のいずれかに記載の方法」と同義であると見なされるべきであることを意味する。
【００７７】
１．少なくとも成分（ｉ）〜（ｉｉｉ）：
（ｉ）ポリイソシアネート組成物、
（ｉｉ）少なくとも１種の鎖延長剤、及び
（ｉｉｉ）少なくとも１種のポリオール組成物
を変換することによって得られる又は得られた熱可塑性ポリウレタンであって、
ここで、
ポリオール組成物が、５００〜２０００ｇ／ｍｏｌの範囲の分子量Ｍｗを有しかつ少なくとも１種の芳香族ポリエステルブロック（Ｂ１）を有する、少なくとも１種のポリオール（Ｐ１）を含み、
熱可塑性ポリウレタン中のハードセグメント含有量が＜７５％である、
熱可塑性ポリウレタン。
【００７８】
２．前記ポリオール（Ｐ１）が、全ポリエステルポリオール（Ｐ１）に基づいて、２０質量％〜７０質量％の芳香族ポリエステルブロック（Ｂ１）を含む、実施形態１に記載の熱可塑性ポリウレタン。
【００７９】
３．前記芳香族ポリエステルブロック（Ｂ１）が、芳香族ジカルボン酸と脂肪族ジオールとのポリエステルである、実施形態１又は２に記載の熱可塑性ポリウレタン。
【００８０】
４．前記芳香族ポリエステルブロック（Ｂ１）がポリエチレンテレフタレートブロック又はポリブチレンテレフタレートブロックである、実施形態１〜３のいずれか１項に記載の熱可塑性ポリウレタン。
【００８１】
５．前記芳香族ポリエステルブロック（Ｂ１）がポリエチレンテレフタレートブロックである、実施形態１〜４のいずれか１項に記載の熱可塑性ポリウレタン。
【００８２】
６．前記ポリオール（Ｐ１）が７５０〜１５００ｇ／ｍｏｌの範囲の分子量Ｍｗを有する、実施形態１〜５のいずれか１項に記載の熱可塑性ポリウレタン。
【００８３】
７．前記ポリオール（Ｐ１）が１００００〜１４０００ｇ／ｍｏｌの範囲の分子量を有する芳香族ポリエステルから得られる、実施形態１〜６のいずれか１項に記載の熱可塑性ポリウレタン。
【００８４】
８．前記ポリオール（Ｐ１）が１００００〜１４０００ｇ／ｍｏｌの範囲の分子量を有する芳香族ポリエステルからエステル交換によって得られる、実施形態１〜７のいずれか１項に記載の熱可塑性ポリウレタン。
【００８５】
９．前記ポリオール（Ｐ１）が１００００〜１４０００ｇ／ｍｏｌの範囲の分子量を有するポリエチレンテレフタレートからエステル交換によって得られる、実施態様１〜８のいずれか１項に記載の熱可塑性ポリウレタン。
【００８６】
１０．（ｉｉ）に使用する鎖延長剤が分子量Ｍｗ＜２２０ｇ／ｍｏｌを有するジオールである，実施態様１〜９のいずれか１項に記載の熱可塑性ポリウレタン。
【００８７】
１１．（ｉｉ）に使用する鎖延長剤及びポリオール組成物中に存在するポリオール（Ｐ１）を４０：１〜１：１０のモル比で使用する、実施態様１〜１０のいずれか１項に記載の熱可塑性ポリウレタン。
【００８８】
１２．前記ポリオール組成物がポリエーテルオール、ポリエステルオール、ポリカーボネートアルコール及びハイブリッドポリオールからなる群から選択される更なるポリオールを含む、実施態様１〜１１のいずれか１項に記載の熱可塑性ポリウレタン。
【００８９】
１３．前記ポリイソシアネートが脂肪族又は芳香族ジイソシアネートである、実施態様１〜１２のいずれか１項に記載の熱可塑性ポリウレタン。
【００９０】
１４．前記熱可塑性ポリウレタン中のハードセグメント含有量が１０％〜７５％の範囲である、実施態様１〜１３のいずれか１項に記載の熱可塑性ポリウレタン。
【００９１】
１５．成形体（ＳＣ）を製造する方法であって、下記の工程：
（ａ）
（ｉ）少なくとも１種のポリイソシアネート組成物、
（ｉｉ）少なくとも１種の鎖延長剤、及び
（ｉｉｉ）少なくとも１種のポリオール組成物
の組成物を含む熱可塑性ポリウレタンを製造する工程、
ここで、
ポリオール組成物は、５００〜２０００ｇ／ｍｏｌの範囲の分子量Ｍｗを有し、かつ少なくとも１種の芳香族ポリエステルブロック（Ｂ１）を有する、少なくとも１種のポリオール（Ｐ１）を含み、
熱可塑性ポリウレタン中のハードセグメント含有量は＜７５％である；
（ｂ）熱可塑性ポリウレタンから成形体（ＳＣ）を製造する工程
を含む、方法。
【００９２】
１６．成形体（ＳＣ）を、工程（ｂ）で、押出成形、射出成形又は焼結法によって、又は溶液から製造する、実施態様１５に記載の方法。
【００９３】
１７．実施態様１５及び１６のいずれか１項に記載の方法により得られる又は得られた成形体。
【００９４】
１８．前記成形体が、消費者物品、例えば、歯ブラシ、かみそり、家庭用品用ハウジング、ディスプレイ、コンピュータ又は電話の部品、プラグ、自動車内装部品、履物部品、例えば安全靴用つま先などの用途のための消費者物品である、実施態様１７に記載の成形体。
【００９５】
１９．少なくとも成分（ｉ）〜（ｉｉｉ）：
（ｉ）ポリイソシアネート組成物、
（ｉｉ）少なくとも１種の鎖延長剤、及び
（ｉｉｉ）少なくとも１種のポリオール組成物
を変換することによって得られる又は得られた熱可塑性ポリウレタンであって、
ここで、
ポリオール組成物が、５００〜２０００ｇ／ｍｏｌの範囲の分子量Ｍｗを有し、かつ少なくとも１種の芳香族ポリエステルブロック（Ｂ１）を有する、少なくとも１種のポリオール（Ｐ１）を含み、
熱可塑性ポリウレタン中のハードセグメント含有量が＜７５％であり、
ポリオール（Ｐ１）が、全ポリエステルポリオール（Ｐ１）に基づいて、２０質量％〜７０質量％の芳香族ポリエステルブロック（Ｂ１）を含み、
芳香族ポリエステルブロック（Ｂ１）がポリエチレンテレフタレートブロック又はポリブチレンテレフタレートブロックである、熱可塑性ポリウレタン。
【００９６】
２０．少なくとも下記成分（ｉ）〜（ｉｉｉ）：
（ｉ）ポリイソシアネート組成物、
（ｉｉ）少なくとも１種の鎖延長剤、及び
（ｉｉｉ）少なくとも１種のポリオール組成物
を変換することによって得られる又は得られた熱可塑性ポリウレタンであって、
ここで、
ポリオール組成物が、５００〜２０００ｇ／ｍｏｌの範囲の分子量Ｍｗを有し、かつ少なくとも１種の芳香族ポリエステルブロック（Ｂ１）を有する、少なくとも１種のポリオール（Ｐ１）を含み、
前記熱可塑性ポリウレタン中のハードセグメント含有量が１０％〜７５％の範囲であり、
ポリオール（Ｐ１）が、全ポリエステルポリオール（Ｐ１）に基づいて、２０質量％〜７０質量％の芳香族ポリエステルブロック（Ｂ１）を含み、芳香族ポリエステルブロック（Ｂ１）がポリエチレンテレフタレートブロックである、熱可塑性ポリウレタン。
【００９７】
２１．前記ポリオール（Ｐ１）が７５０〜１５００ｇ／ｍｏｌの範囲の分子量Ｍｗを有する，実施形態１９及び２０のいずれか１項に記載の熱可塑性ポリウレタン。
【００９８】
２２．前記ポリオール（Ｐ１）が１００００〜１４０００ｇ／ｍｏｌの範囲の分子量を有する芳香族ポリエステルから得られる、実施形態１９〜２１のいずれか１項に記載の熱可塑性ポリウレタン。
【００９９】
２３．前記ポリオール（Ｐ１）が１００００〜１４０００ｇ／ｍｏｌの範囲の分子量を有する芳香族ポリエステルからエステル交換によって得られる，実施形態１９〜２２のいずれか１項に記載の熱可塑性ポリウレタン。
【０１００】
２４．前記ポリオール（Ｐ１）が１００００〜１４０００ｇ／ｍｏｌの範囲の分子量を有するポリエチレンテレフタレートからエステル交換によって得られる，実施態様１９〜２３のいずれか１項に記載の熱可塑性ポリウレタン。
【０１０１】
２５．（ｉｉ）で使用する鎖延長剤が分子量Ｍｗ＜２２０ｇ／ｍｏｌを有するジオールである、実施形態１９〜２４いずれか１項に記載の熱可塑性ポリウレタン。
【０１０２】
２６．（ｉｉ）で使用する鎖延長剤及びポリオール組成物中に存在するポリオール（Ｐ１）を４０：１〜１：１０のモル比で使用する、実施形態１９〜２５のいずれか１項に記載の熱可塑性ポリウレタン。
【０１０３】
２７．前記ポリオール組成物がポリエーテルオール、ポリエステルオール、ポリカーボネートアルコール及びハイブリッドポリオールからなる群から選択される更なるポリオールを含む、実施態様１９〜２６のいずれか１項に記載の熱可塑性ポリウレタン。
【０１０４】
２８．前記ポリイソシアネートが脂肪族又は芳香族ジイソシアネートである、実施態様１９〜２７のいずれか１項に記載の熱可塑性ポリウレタン。
【０１０５】
２９．前記ポリイソシアネートが芳香族ジイソシアネートである、実施態様１９〜２８のいずれか１項に記載の熱可塑性ポリウレタン。
【０１０６】
３０．成形体（ＳＣ）を製造する方法であって、下記の工程：
（ａ）
（ｉ）少なくとも１種のポリイソシアネート組成物、
（ｉｉ）少なくとも１種の鎖延長剤、及び
（ｉｉｉ）少なくとも１種のポリオール組成物
の組成物を含む熱可塑性ポリウレタンを製造する工程、
ここで、
ポリオール組成物は、５００〜２０００ｇ／ｍｏｌの範囲の分子量Ｍｗを有し、かつ少なくとも１種の芳香族ポリエステルブロック（Ｂ１）を有する、少なくとも１種のポリオール（Ｐ１）を含み、
前記熱可塑性ポリウレタン中のハードセグメント含有量が１０％〜７５％の範囲であり、
ポリオール（Ｐ１）が、全ポリエステルポリオール（Ｐ１）に基づいて、２０質量％〜７０質量％の芳香族ポリエステルブロック（Ｂ１）を含み、芳香族ポリエステルブロック（Ｂ１）がポリエチレンテレフタレートブロック又はポリエチレンテレフタレートブロックであり；
（ｂ）熱可塑性ポリウレタンから成形体（ＳＣ）を製造する工程
を含む、方法。
【０１０７】
３１．前記芳香族ポリエステルブロック（Ｂ１）がポリエチレンテレフタレートブロックである、実施態様３０に記載の方法。
【０１０８】
３２．前記ポリオール（Ｐ１）が１７００〜２３００ｇ／ｍｏｌの範囲の分子量Ｍｗを有する、実施形態３０及び３１のいずれか１項に記載の方法。
【０１０９】
３３．（ｉｉ）で使用する鎖延長剤が分子量Ｍｗ＜２２０ｇ／ｍｏｌを有するジオールである、実施形態３０〜３２のいずれか１項に記載の方法。
【０１１０】
３４．（ｉｉ）で使用する鎖延長剤及びポリオール組成物中に存在するポリオール（Ｐ１）を４０：１〜１：１０のモル比で使用する、実施形態３０〜３３のいずれか１項に記載の方法。
【０１１１】
３５．成形体（ＳＣ）を、工程（ｂ）で、押出成形、射出成形又は焼結法によって、又は溶液から製造する、実施態様３０〜３４のいずれか１項に記載の方法。
【０１１２】
３６．実施態様３０〜３５のいずれか１項に記載の方法により得られる又は得られた成形体。
【０１１３】
３７．前記成形体が、消費者物品、例えば、歯ブラシ、かみそり、家庭用品用ハウジング、ディスプレイ、コンピュータ又は電話の部品、プラグ、自動車内装部品、履物部品、例えば安全靴用つま先などの用途のための消費者物品である、実施態様３６に記載の成形体。
【０１１４】
以下の実施例は、本発明を説明するためのものであって、決して本発明の主題を限定するものではない。
【実施例】
【０１１５】
１．下記の原材料を使用した。
【０１１６】
ポリオール１：アジピン酸、ＰＥＴ、ブタン−１，４−ジオール及びジエチレングリコールに基づくポリエステルポリオール、ＯＨ価１１１．２、官能価：２
ポリオール２：アジピン酸、ＰＥＴ、ブタン−１，４−ジオール及びジエチレングリコールに基づくポリエステルポリオール、ＯＨ価１１２．８、官能価：２
ポリオール３：アジピン酸、ＰＥＴ、ブタン−１，４−ジオール及びプロパン−１，３−ジオールに基づくポリエステルポリオール、ＯＨ価１１２．１、官能価：２
ポリオール４：アジピン酸、コハク酸、グルタル酸、ＰＥＴ及びジエチレングリコールに基づくポリエステルポリオール、ＯＨ価７５．６、官能価：２
ポリオール５：アジピン酸、コハク酸、グルタル酸、ＰＥＴ及びジエチレングリコールに基づくポリエステルポリオール、ＯＨ価１１０．６、官能価：２
ＰＥＴ：フレーク形態のポリエチレンテレフタレート、平均分子量Ｍｗ１２０００ｇ／ｍｏｌ
イソシアネート１：芳香族イソシアネート（メチレンジフェニル４，４’−ジイソシアネート）
イソシアネート２：脂肪族イソシアネート（メチレンジシクロヘキシル４，４’−ジイソシアネート）
ＣＥ１：ブタン−１，４−ジオール
ＣＥ２：ヘキサン−１，６−ジオール
安定剤１：ポリカルボジイミドベースの加水分解安定剤
触媒１：アジピン酸ジエチルヘキシル中５０％スズ（ＩＩ）イソオクトエート
【０１１７】
２．ＰＥＴブロックを有するポリエステルポリオールの合成
２．１  ポリオール１の合成
ＰＴ１００熱電対、窒素入口、攪拌機、カラム、カラムヘッド、Ａｎｓｃｈｕｔｚ−Ｔｈｉｅｌｅ付属部品及び加熱マントルを備えた４０００ｍｌ丸底フラスコに、最初に、８８０．８４ｇのアジピン酸、３９５．５６ｇのブタン−１，４−ジオール、及び４６５．７９ｇのジエチレングリコールを充填する。次いで、この混合物を均一な混合物が形成するまで１２０℃に加熱する。次いで、１０００ｇのポリエチレンテレフタレート（ＰＥＴ）をＰＥＴフレークの形態で混合物に添加し、次いで１０ｐｐｍ＝２．５ｇのＴＴＢ（テトラ−ｎ−ブチルオルトチタネート、トルエン中１％）を添加する。反応混合物を最初に約１．５時間１８０℃に加熱し、次にさらに２４０℃まで加熱し、生成する反応水を連続的に除去する。全合成にわたって、ＰＥＴフレークは徐々に分解され、透明な混合物が形成する。これを、酸価＜１．０ｍｇＫＯＨ／ｇを有する生成物が得られるまで凝縮する。
【０１１８】
得られたポリマーは以下の特性を有する。
【０１１９】
ヒドロキシル価：１１１．２ｍｇＫＯＨ／ｇ
酸価：０．４５ｍｇＫＯＨ／ｇ
７５℃での粘度：７５７ｍＰａｓ
【０１２０】
２．２  ポリオール２の合成
ＰＴ１００熱電対、窒素入口、攪拌機、カラム、カラムヘッド、Ａｎｓｃｈｕｔｚ−Ｔｈｉｅｌｅ付属部品及び加熱マントルを備えた４０００ｍｌ丸底フラスコに、最初に、７０５．３９ｇのアジピン酸、３３９．８４ｇのブタン−１，４−ジオール、及び４００．１８ｇのジエチレングリコールを充填する。次いで、この混合物を均一な混合物が形成するまで１２０℃に加熱する。次いで、１２５０ｇのポリエチレンテレフタレート（ＰＥＴ）をＰＥＴフレークの形態で混合物に添加し、次いで１０ｐｐｍ＝２．５ｇのＴＴＢ（テトラ−ｎ−ブチルオルトチタネート、トルエン中１％）を添加する。反応混合物を最初に約１．５時間１８０℃に加熱し、次にさらに２４０℃まで加熱し、生成する反応水を連続的に除去する。全合成にわたって、ＰＥＴフレークは徐々に分解され、透明な混合物が形成する。これを、酸価＜１．０ｍｇＫＯＨ／ｇを有する生成物が得られるまで凝縮する。
【０１２１】
得られたポリマーは以下の特性を有する。
【０１２２】
ヒドロキシル価：１１２．８ｍｇＫＯＨ／ｇ
酸価：０．５５ｍｇＫＯＨ／ｇ
７５℃での粘度：１３８８ｍＰａｓ
【０１２３】
２．３  ポリオール３の合成
ＰＴ１００熱電対、窒素入口、攪拌機、カラム、カラムヘッド、Ａｎｓｃｈｕｔｚ−Ｔｈｉｅｌｅ付属部品及び加熱マントルを備えた４０００ｍｌ丸底フラスコに、最初に、７８８．５２ｇのアジピン酸、３０９．２７ｇのプロパン−１，３−ジオール、及び３６６．２４ｇのブタン−１，４−ジオールを充填する。次いで、この混合物を均一な混合物が形成するまで１２０℃に加熱する。次いで、１２５０ｇのポリエチレンテレフタレート（ＰＥＴ）をＰＥＴフレークの形態で混合物に添加し、次いで１０ｐｐｍ＝２．５ｇのＴＴＢ（テトラ−ｎ−ブチルオルトチタネート、トルエン中１％）を添加する。反応混合物を最初に約１．５時間１８０℃に加熱し、次にさらに２４０℃まで加熱し、生成する反応水を連続的に除去する。全合成にわたって、ＰＥＴフレークは徐々に分解され、透明な混合物が形成する。これを、酸価＜１．０ｍｇＫＯＨ／ｇを有する生成物が得られるまで凝縮する。
【０１２４】
得られたポリマーは以下の特性を有する。
【０１２５】
ヒドロキシル価：１１２．１ｍｇＫＯＨ／ｇ
酸価：０．３８ｍｇＫＯＨ／ｇ
７５℃での粘度：１８０３ｍＰａｓ
【０１２６】
２．４  ポリオール４の合成
温度計、窒素入口、攪拌機及び加熱マントルを備えた３０００ｍｌの丸底フラスコに、最初に８１９．５ｇのジカルボン酸混合物（アジピン酸、グルタル酸及びコハク酸からなる）及び９２５．９ｇのジエチレングリコールを充填する。次いで、この混合物を均一な混合物が形成するまで１２０℃に加熱する。次いで、１０００ｇのポリエチレンテレフタレート（ＰＥＴ）をＰＥＴフレークの形態で混合物に添加する。反応混合物を２４０℃でさらに加熱し、生成する反応水を連続的に除去する。全合成にわたって、ＰＥＴフレークは徐々に分解され、透明な混合物が形成する。これを、酸価＜１．０ｍｇＫＯＨ／ｇを有する生成物が得られるまで凝縮する。
【０１２７】
得られたポリマーは以下の特性を有する。
【０１２８】
酸価：１１０．６ｍｇＫＯＨ／ｇ
ヒドロキシル価：０．６ｍｇＫＯＨ／ｇ
７５℃での粘度：６６０ｍＰａｓ
【０１２９】
２．５  ポリオール５の合成
温度計、窒素入口、攪拌機及び加熱マントルを備えた３０００ｍｌの丸底フラスコに、最初に１０４０．９ｇのジカルボン酸混合物（アジピン酸、グルタル酸及びコハク酸からなる）及び１０１６．２ｇのジエチレングリコールを充填する。次いで、この混合物を均一な混合物が形成するまで１２０℃に加熱する。次いで、７５０ｇのポリエチレンテレフタレート（ＰＥＴ）をＰＥＴフレークの形態で混合物に添加する。反応混合物を２４０℃でさらに加熱し、生成する反応水を連続的に除去する。全合成にわたって、ＰＥＴフレークは徐々に分解され、透明な混合物が形成する。これを、酸価＜１．０ｍｇＫＯＨ／ｇを有する生成物が得られるまで凝縮する。
【０１３０】
得られたポリマーは以下の特性を有する。
【０１３１】
酸価：７５．６ｍｇＫＯＨ／ｇ
ヒドロキシル価：０．７ｍｇＫＯＨ／ｇ
７５℃での粘度：８４０ｍＰａｓ
【０１３２】
３．方法
３．１  粘度の決定：
特に断りのない限り、ポリオールの粘度は、７５℃で、ＤＩＮ  ＥＮ  ＩＳＯ  ３２１９（０１．１０．１９９４版）に従ってＣＣ  ２５  ＤＩＮスピンドル（スピンドル直径：１２．５ｍｍ；メスシリンダー内径：１３．５６ｍｍ）を使用するＲｈｅｏｔｅｃ  ＲＣ  ２０回転粘度計を用い、剪断速度５０（１／ｓ）で測定した。
【０１３３】
３．２  ヒドロキシル価の測定：
ヒドロキシル価は、無水フタル酸法ＤＩＮ５３２４０（０１．１２．１９７１版）によって測定され単位ｍｇＫＯＨ／ｇで報告されたものである。
【０１３４】
３．３  酸価の測定：
酸価は、ＤＩＮ  ＥＮ  １２４１（０１．０５．１９９８版）に従って決定され、単位ｍｇＫＯＨ／ｇで報告されたものである。
【０１３５】
４．一般的製造例
ポリオールを最初に６０〜８０℃の容器に入れ、激しく撹拌することで表１に記載の成分と混合した。その反応混合物を、８０℃を超える温度まで加熱し、次いで加熱したテフロン（登録商標）被覆のテーブル上に注ぎ出した。得た鋳造スラブ（cast slab）を８０℃で１５時間熱処理し、次いでペレット化し、射出成形により加工した。
【０１３６】
【表１】
2020514425.tif 000002
【０１３７】
５．機械的特性
表２にまとめた測定値は、実施例１〜５の射出成形シートから確立されたものである。
【０１３８】
得られたポリウレタンについて、以下の特性は、各々列挙した方法により決定した。
【０１３９】
硬度：ＤＩＮ  ＩＳＯ  ７６１９−１
引張強さ及び破断点伸び：ＤＩＮ  ５３５０４
引裂伝播抵抗：ＤＩＮ  ＩＳＯ  ３４−１、Ｂ（ｂ）
弾性率：ＤＩＮ  ＥＮ  ＩＳＯ  ５２７
摩耗測定：ＤＩＮ  ＩＳＯ  ４６４９
【０１４０】
【表２】
2020514425.tif 000003
【０１４１】
ＰＥＴポリオールの存在下では、ハードセグメント含有量（イソシアネート及び鎖伸長剤）を削減することが可能であり、また、それにもかかわらず、同時に、＞７５ショアＤの高い値、及び、＞３００％の破断伸びを達成することができる。実施例１〜５に従って得られた材料は全て透明である。各実施例は、４０％〜５０％の範囲のＰＥＴ含有量及び約１０００ｇ／ｍｏｌのポリオールの平均分子量Ｍｗで、特に良好な特性が達成できることを実証している。
【０１４２】
引用した文献
ＵＳ５５７４０９２
ＵＳ５６２７２５４
ＷＯ２０１５／０６３０６２  Ａ１
ＷＯ２００７／１１８８２７  Ａ１
Ｋｕｎｓｔｓｔｏｆｆｈａｎｄｂｕｃｈ、Ｖｏｌｕｍｅ  ７、“Ｐｏｌｙｕｒｅｔｈａｎｅ”［プラスチックハンドブック、第７巻、ポリウレタン］、Ｃａｒｌ  Ｈａｎｓｅｒ  Ｖｅｒｌａｇ、第３版、１９９３年、第３．１章
Ｋｕｎｓｔｓｔｏｆｆｈａｎｄｂｕｃｈ、Ｖｏｌｕｍｅ  ７、Ｃａｒｌ  Ｈａｎｓｅｒ  Ｖｅｒｌａｇ、第１版、１９６６年、第１０３〜１１３頁
【国際調査報告】
2020514425.tif 000004
2020514425.tif 000005
2020514425.tif 000006
2020514425.tif 000007